Brevet FR3095207A1 — publié le 20201023

Description Titre de l'invention : Procédé de fonctionnalisation de surface en milieu fluide supercritique Domaine technique [0001] La présente invention se rapporte à une nouvelle méthode pour fonctionnaliser en surface un substrat présentant des fonctions à hydrogène labile, utile par exemple pour fonctionnaliser en surface des matrices organiques polymériques, opérée en milieu fluide supercritique, en particulier en milieu dioxyde de carbone supercritique. Technique antérieure [0002] Pour de nombreuses applications, notamment en génie biologique et dans le domaine médical, le contrôle de la nature de surface des matériaux mis en oeuvre, telles que des matrices polymériques organiques, est un moyen d'ajuster et d'optimiser leurs propriétés. Ainsi, de nombreuses technologies ont été proposées pour modifier en surface des substrats, par exemple des matrices organiques polymériques, en vue d'en modifier leurs propriétés physiques, telles que leur couleur, leur résistance à la rayure, leur résistance à l'impact ou leurs propriétés de mouillabilité. [0003] Parmi elles, les technologies permettant de conduire à un greffage covalent d'un groupement ou d'une molécule d'intérêt, en surface du substrat sont particulièrement privilégiées, pour obtenir une fonctionnalisation du substrat durable dans le temps. Également, dans le cadre de la préparation de matériaux pour des applications telles que le génie biologique et médical, l'on privilégie des techniques permettant de minimiser la quantité de résidus dans le matériau formé, ou n'impliquant pas l'utilisation ou la formation de sous-produits annexes, tels que des tensio-actifs, difficiles à éliminer [0004] Dans cette optique, les fluides dits superciitiques, tels que le dioxyde de carbone su- percritique (également noté «CO2 supercritique » ou « sCO, »), ont déjà été proposés comme vecteurs d'imprégnation de substrats. Le CO2 supercritique est particulièrement avantageux eu égard à son coût, sa facilité de mise en oeuvre, son ininflammabilité, sa non-toxicité et à ses bonnes propriétés de solvant. Résumé de l'invention [0005] La présente invention a précisément pour objet de proposer une nouvelle voie pour modifier en surface un substrat, par exemple de type matrice organique polymérique, opérée en milieu fluide supercritique, permettant de répondre aux différentes attentes précitées. [0006] Plus précisément, la présente invention propose une nouvelle méthode pour fonc- tionnaliser, de manière durable la surface d'un substrat, opérée en milieu fluide super- 2 critique, permettant de conduire au greffage à la surface du substrat, de manière covalente, d'un ou plusieurs groupes d'intérêt, notés Rf, en particulier via l'établissement de liaisons covalentes de type uréthane, tout en s'affranchissant de la mise en oeuvre de composés isocyanates. [0007] Ainsi, r invention concerne un procédé de fonctionnalisation de la surface d'un substrat, opéré dans un milieu fluide supercritique, mettant en oeuvre au moins les étapes consistant en : (i) disposer d'un substrat présentant en surface des fonctions à hydrogène labile ; (ii) mettre en présence, dans un fluide supercritique, en particulier dans le CO2 supercritique, ledit substrat avec au moins une molécule organique, porteuse d'au moins une fonction isocyanate bloquée, apte à être activée par chauffage ; et (iii) soumettre r ensemble à une température suffisante pour provoquer le déblocage de ladite fonction isocyanate bloquée portée par la molécule, et le greffage covalent de ladite molécule par réaction de ladite fonction isocyanate avec une fonction à hydrogène labile en surface du substrat. [0008] De préférence, le substrat considéré selon l'invention est une matrice polymérique organique présentant en surface des fonctions à hydrogène labile, telles que plus particulièrement des fonctions hydroxyles. [0009] Par « fluide supercritique », au sens de l'invention, on entend désigner un fluide à un état supercritique, notamment le CO, supercritique. [0010] De manière avantageuse, l'ensemble des étapes du procédé de l'invention peuvent être opérées au sein d'un même réacteur (autoclave), adapté pour travailler dans un fluide à un état supercritique, par exemple du CO2 supercritique. Ainsi, dans la suite du texte, on parlera de « réacteur » pour désigner le réacteur ou autoclave dans lequel sont opérées les étapes du procédé selon l'invention. Il s'agit plus particulièrement d'un réacteur fonctionnant en mode discontinu (« batch reactor »). [0011] Par « fonction isocyanate bloquée », on entend désigner une fonction isocyanate inactivée par la présence d'un agent de blocage, tel que décrit plus précisément dans la suite du texte. Une fonction isocyanate bloquée peut être susceptible d'être débloquée, c'est-à-dire activée, sous l'effet de la chaleur. [0012] Plus particulièrement, comme détaillé dans la suite du texte, une fonction isocyanate bloquée peut être apte à être débloquée pour générer une fonction isocyanate, par chauffage au-delà d'une température donnée, dite température d'activation. [0013] Une fonction isocyanate bloquée peut être notamment une fonction de type uréthane ou une fonction de type urée. Au sens de l'invention, on caractérise une fonction, par exemple de type uréthane ou urée, de « réversible » ou encore « thermolabile », lorsqu'elle est apte à générer une fonction isocyanate par chauffage. [0014] De manière avantageuse, le procédé de l'invention permet de s'affranchir de 3 l'utilisation de solvants, en particulier de solvants organiques inflammables et/ou toxiques. [0015] De fait, contrairement aux solvants organiques, les fluides supercritiques, tels que le CO, supercritique, ne nécessitent pas d'étape de recyclage ou de traitement à l'issue de leur utilisation. Par exemple, le dioxyde de carbone peut être libéré sous forme de gaz à l'issue du traitement. Dans le cadre d'un réacteur industriel, le CO, peut également être recyclé. [0016] D'autre part, le procédé de l'invention permet avantageusement de s'affranchir de la manipulation de composés isocyanates, puisque seules des molécules porteuses de fonctions isocyanates bloquées, non réactives, sont chargées dans le réacteur lors de la mise en oeuvre du procédé de l'invention, les fonctions isocyanatcs réactives étant uniquement générées in situ au niveau du substrat à fonctionnaliser dans le réacteur, par chauffage. Le procédé de l'invention permet ainsi de répondre aux contraintes réglementaires environnementales de plus en plus restrictives sur l'emploi des isocyanates, hors intermédiaires de synthèse. [0017] Qui plus est, le fait de transporter par le fluide supercritique, notamment par le CO2 supercritique, une molécule portant une fonction isocyanate bloquée apporte avantageusement une grande flexibilité pour opérer le greffage de la molécule en surface du substrat. En particulier, dans le cas où l'on souhaite accroître la solubilité de la molécule à greffer dans le fluide supercritique, sans pour autant accroître la pression et/ou la température, il est possible, dans le cadre du procédé selon l'invention, d'ajouter un ou plusieurs co-solvants tels que le méthanol ou l'éthanol. Pour des raisons évidentes, l'ajout de tels co-solvants ne serait pas envisageable dans le cas de la mise en oeuvre de composés porteurs de fonctions isocyanates non bloquées. [0018] De même, le procédé de l'invention ne requiert pas de mettre en oeuvre un traitement préalable de déshydratation du substrat à fonctionnaliser pour éliminer l'eau libre résiduelle, ni d'opérer sous atmosphère contrôlée (azote ou argon). [0019] Par ailleurs, le procédé de l'invention ne requiert pas d'étapes de lavage et/ou de pu- rification pour récupérer, à l'issue du greffage covalent de ladite molécule, le substrat ainsi modifié en surface, dans la mesure où le fluide supercritique permet d'éliminer aisément l'ensemble des sous-produits formés au cours du procédé de l'invention, comme par exemple les agents de blocage libérés au cours de l'activation des fonctions isocyanates bloquées, le(s) solvant(s) éventuel(s) ou les produits non consommés. [0020] Enfin, comme détaillé dans la suite du texte, il est possible, en mettant en oeuvre des molécules porteuses de plusieurs fonctions isocyanates bloquées distinctes, par exemple des molécules dérivées de composés diisocyanates ou triisocyanates, d'optimiser le taux de greffage (ou taux de couverture) obtenu, autrement dit de maximiser la quantité de groupes d'intérêt greffés par sites disponibles (fonctions à hydrogène labile réactives) à la surface du substrat. [0021] D'autres caractéristiques, variantes et avantages du procédé de fonctionnalisation selon l'invention ressortiront mieux à la lecture de la description, des exemples et figures qui vont suivre, donnés à titre illustratif et non limitatif de l'invention. Brève description des dessins [0022] [fie.11 représente, de manière schématique, la préparation d'un composé présentant une fonction uréthane et une fonction urée thermolabiles (fonctions isocyanates bloquées), selon l'exemple 1. [0023] [fie.21 représente, de manière schématique, les réactions pour la fonctionnalisation en surface d'un substrat selon l'exemple 1, à partir d'un composé présentant une fonction uréthane et une fonction urée thermolabiles ; [0024] [fig.31 représente, de manière schématique, les réactions pour la fonctionnalisation en surface d'un substrat selon l'exemple 2, à partir d'un composé triuréthane, dont une unique fonction uréthane est thermolabile ; [0025] [fig.41 représente, de manière schématique, les réactions pour la fonctionnalisation en surface d'un substrat selon l'exemple 3, à partir d'un composé trifonctionnel présentant deux fonctions urée et une fonction uréthane thermolabiles. [0026] Dans la suite du texte, les expressions « compris entre ... et ... » et « allant de ... à » et « variant de ... à ... » sont équivalentes et entendent signifier que les bornes sont incluses, sauf mention contraire. [0027] Sauf indication contraire, l'expression « comportantkomprenant un(c) » doit être comprise comme « comportantkomprcnant au moins un(c) ». Description détaillée MILIEU FLUIDE SUPERCRITIQUE [0028] Comme évoqué précédemment, le procédé de l'invention est opéré dans un fluide à un état supercritique. On parle plus simplement dans la suite du texte, de « milieu supercritique ». 100291 Ce fluide supercritique est généré à partir d'un gaz d'au moins un composé aprotique sec. Au sens de l'invention, un fluide est utilisé dans sa phase supercritique lorsque sa température est portée au-delà de sa température critique et qu'il est comprimé au-dessus de sa pression critique. 100301 Le fluide supercritique convenant à la présente invention peut être tout fluide approprié tel que par exemple le dioxyde de carbone, l'éthane, le propane, le butane, le diméthyléther, et leurs mélanges, à l'exclusion de l'eau. 100311 De préférence, le procédé de fonctionnalisation selon l'invention est opéré dans le CO, supercritique. 100321 Le réacteur chargé en CO2 supercritique peut être plus particulièrement maintenu au cours du procédé de fonctionnalisation selon l'invention, dans des conditions de pression comprise entre 70 bar et 1000 bar, en particulier entre 100 bar et 350 bar, et de température comprise entre 34°C et 170 °C, notamment entre 70 °C et 120 °C. [0033] Les conditions de pression et de température sont plus particulièrement ajustées au regard de la stabilité thermique du substrat à fonctionnaliser, ou encore au regard de la température de déblocage de la fonction isocyanate de la molécule à greffer. SUBSTRAT A FONCTIONS A HYDROGENE LABILE [0034] Comme mentionné ci-dessus, le procédé de l'invention permet dc fonctionnaliser un substrat présentant en surface des fonctions à hydrogène labile. [0035] Une fonction à hydrogène labile est apte à interagir avec une fonction isocyanate pour former une liaison covalente. [0036] Le substrat mis en oeuvre selon l'invention peut être dc diverses natures, pour autant qu'il présente, éventuellement à l'issue d'un traitement préalable, des fonctions à hydrogène labile, réactives avec des fonctions isocyanates. [0037] Les fonctions à hydrogène labile peuvent être notamment choisies parmi les fonctions hydroxyle (-OH), amine primaire (-NH2), amine secondaire (-NHR) et acide carboxylique (-COOH). [0038] De préférence, comme illustré dans les exemples qui suivent, le substrat est porteur de fonctions hydroxyle, aptes à interagir avec des fonctions isocyanates pour former des liaisons covalentes de type uréthane. [0039] Le substrat peut être dc nature organique et/ou inorganique. [0040] Il peut être choisi parmi des matrices polymériques organiques, incorporant éven- tuellement une ou plusieurs charges inorganiques, et des substrats inorganiques. [0041] Il peut être de forme et dc dimensions diverses, par exemple sous la forme d'un substrat plan ou sous une forme particulairc, par exemple sous forme dc micro-particules. [0042] Selon un mode de réalisation particulier, le substrat comprend, voire est formé, d'une matrice polymérique organique. [0043] Le substrat polymérique organique peut notamment être choisi dans le groupe comprenant les fibres de cellulose (cellulose amorphe ou cristallisée), tel que le coton et le papier, le polyméthylméthacrylate (PMMA), l'éthylène-acétate de vinyle (EVA), le polyacétate de vinyle (PVA) partiellement ou totalement hydrolysé, de préférence présentant un taux d'hydrolyse supérieur à 88%, et les polyamides, tel que le polyamide 6 (PA6), le polyamide 6-6 (PA66), le polyamide 11 (PA11) et le polyamide 12 (PA12). [0044] Selon encore une autre variante de réalisation, le substrat peut être de nature in- organique. [0045] 11 peut s'agir par exemple d'un substrat en fibres de verre, en silice, titane, hy- 6 droxyapatitc, CaCO3, A1203, hydroxyde de magnésium, talc, trihydroxydc d'aluminium, argile phyllosilicate, smectite, laponitc, cloisitc, hectorite, halloysitc, imogolitc, allophanc, gibbsitc, sepiolite, etc. [0046] De préférence, il s'agit d'un substrat en silice. [0047] Les fonctions hydroxyles réactives en surface du substrat inorganique (motifs silanols Si-OH) peuvent être obtenues par un traitement de déshydratation de surface préalable du substrat. [0048] De manière avantageuse, ce traitement peut être opéré en milieu supercritique, par exemple en milieu CO, supercritique. L'ajustement des conditions de mise en oeuvre du traitement de déshydratation au contact du CO2 supercritique relève des compétences de l'homme du métier. [0049] De préférence, la température du traitement de déshydratation peut être comprise entre 50 °C et 170°C, en particulier entre 50 °C et 100 'C. La pression lors du traitement de déshydratation peut être comprise entre 80 bar et 400 bar, en particulier entre 200 et 300 bar. [0050] De manière avantageuse, le traitement de déshydratation de surface du substrat et les étapes de fonctionnalisation de la surface selon le procédé de l'invention (étapes (ii) et (iii)) décrites dans la suite du texte, peuvent être réalisés successivement au sein d'un même réacteur, sans ôter le substrat du réacteur. [0051] Le substrat peut encore être de nature composite. Les substrats composites com- prennent, d'une manière générale, une matrice polymérique, dans laquelle sont dispersées des charges sous forme de particules de forme et taille variées. [0052] Le substrat peut par exemple comprendre une matrice polymérique organique, dans laquelle sont dispersées une ou plusieurs charges inorganiques telles que décrites précédemment. [0053] La matrice polymérique peut être de diverses natures, par exemple être telle que décrite précédemment, ou encore être de type polyoléfine, par exemple en polyéthylène (PE) et/ou polypropylène (PP), en poly(téréphtalate d'éthylène) (PET) ou en poly(téréphtalate de butylène) (PBT). Les charges peuvent être par exemple des fibres ou billes de verre, de la silice, des argiles, l'hydroxyde d'aluminium (Al(OH)), l'aluminium oxyhydroxyde (A10(OH)) et le talc, etc. [0054] GREFFAGE COVALENT D'UNE MOLECULE PORTEUSE DE FONCTION(S) ISOCYANATE(S) BLOQUEE(S) [0055] La molécule, porteuse d'une ou plusieurs fonctions isocyanates bloquées, mise en oeuvre en étape (ii) du procédé de l'invention, peut être bien entendu de diverses natures, au regard notamment de l'application visée pour le substrat fonctionnalisé selon l'invention. [0056] En particulier, comme détaillé dans la suite du texte, la molécule peut comporter, 7 outre au moins ladite fonction isocyanate bloquée destinée à permettre, par activation, le greffage en étape (iii) de ladite molécule par interaction entre une fonction à hydrogène labile de surface et la fonction isocyanate activée, un ou plusieurs groupes, noté Rf, ayant des propriétés d'intérêt, dit encore « groupes d'intérêt ». [0057] Un « groupe d'intérêt » au sens de l'invention désigne un groupement ayant des propriétés particulières et que l'on veut greffer sur la surface du support. Il peut être de diverses natures, en fonction de la fonctionnalité recherchée. [0058] Selon une variante de réalisation, comme détaillé dans la suite du texte, la molécule peut ainsi comporter, outre ladite fonction isocyanate bloquée destinée à permettre, par activation en étape (iii), le greffage de ladite molécule par interaction entre une fonction à hydrogène labile de surface, au moins un groupement à insaturation(s) éthylénique(s) polymérisable par voie radicalaire. Un tel groupement à insaturation(s) éthylénique(s) pourra, ultérieurement au greffage de la molécule en surface du substrat, participer à une polymérisation radicalaire activée chimiquement ou par irradiation. [0059] Selon une autre variante de réalisation, la molécule peut comporter, outre ladite fonction isocyanate bloquée destinée à permettre, par activation en étape (iii), le greffage de ladite molécule par interaction entre une fonction à hydrogène labile de surface, une ou plusieurs autres fonctions isocyanatcs bloquées, non réactives dans les conditions de chauffage mises en oeuvre en étape (iii). [0060] La ou lesdites fonctions isocyanatcs bloquées, présentes au niveau de la molécule greffée à l'issue de l'étape (iii) du procédé de l'invention, peuvent porter un groupe d'intérêt Rf, ou être, ultérieurement au greffage de la molécule en étape (iii), activées (débloquées) pour être transformées en groupes d'intérêt. [0061] La molécule porteuse d'au moins une fonction isocyanate bloquée peut être soluble dans le fluide supercritique mis en oeuvre, notamment dans le CO, supercritique. C'est le cas notamment pour des molécules portant des groupements qui augmentent l'hydrophobie de la molécule ou encore des groupements formant peu de liaisons hydrogène. [0062] Par « soluble » dans le fluide supercritique, on entend signifier qu'il est possible de dissoudre, dans les conditions de mise en oeuvre, ladite molécule à raison d'au moins 5 g de composé pour 100 g de fluide supercritique. L'homme du métier est à même d'ajuster les conditions opératoires de mise en oeuvre permettant d'introduire la quantité souhaitée de molécules pour opérer le greffage. Notamment, il est possible, en ajustant la pression au sein du réacteur, d'augmenter la concentration en molécules pouvant être mis en oeuvre. [0063] Alternativement, la moléculaire porteuse d'au moins une fonction isocyanate bloquée peut présenter une solubilité dans le fluide supercritique inférieure à 5 g de composé pour 100 g de fluide supercritique. Dans ce cas, il est possible d'accroître la solubilité 8 de la molécule à greffer par ajout d'un ou plusieurs co-solvants, tels que, par exemple, l'acétone, l'éthanol, le méthanol ou le THF. [0064] Une « fonction isocyanate bloquée » est une fonction isocyanatc inactivée par la présence d'un agent de blocage, et susceptible d'être débloquée, c'est-à-dire activée, sous l'effet de la chaleur. La libération de la fonction isocyanate se produit au cours d'une réaction chimique activée thermiquement, de sorte qu'à une température inférieure à une température donnée, dite température d'activation ou de déblocage de la fonction isocyanate bloquée, la fonction isocyanate n'est pas accessible. [0065] Une fonction isocyanate bloquée, portée par la molécule mise en oeuvre selon le procédé de peut répondre plus particulièrement à la formule : [0066] [Chem.]1 -NH-C(-0)-B (1), dans laquelle B représente un radical dérivé d'un agent dc blocage BH choisi parmi les composés organiques comportant un ou plusieurs, dc préférence un seul atome d'hydrogène labile. [0067] Les agents dc blocage empêchent la réaction des groupes isocyanatcs, à une tem- pérature inférieure à la température d'activation, avec des atomes d'hydrogène labiles, mais permettent une telle réaction à une température au-dessus de ladite température d'activation, après déblocage thermique de la fonction isocyanate. [0068] La température d'activation d'une fonction isocyanate bloquée dépend bien entendu notamment de la nature chimique de l'agent bloquant. [0069] De préférence, la température d'activation dc ladite fonction isocyanate bloquée est comprise entre 75 °C. et 170 °C, de préférence entre 75 oc et 120 'C. En particulier, elle est inférieure ou égale à 120 °C, en particulier inférieure à 100 °C, voire inférieure ou égale à 80°C, afin d'éviter toute dégradation thermique du substrat à fonctionnaliser. [0070] Avantageusement, la fonction isocyanate générée après chauffage en étape (i ii) présente une excellente réactivité, permettant une réaction rapide avec les fonctions à hydrogène labile en surface du substrat. [0071] Les agents de blocage peuvent être de diverses natures. L'homme du métier est à même de mettre en oeuvre un agent de blocage approprié, en particulier au regard de la température d'activation souhaitée pour la fonction isocyanate bloquée. [0072] L'agent de blocage peut être par exemple choisi paimi - les alcools, notamment les monoalcools, comportant de préférence de 1 à 10 atomes de carbone, par exemple le butanol, l'éthanol ou l'isopropanol ; - les phénols, notamment les monophénols, comportant en particulier de 6 à 50 atomes de carbone, de préférence de 6 à 20 atomes de carbone, tels que l'ortho-crésol, 9 le para-crésol, le 2,6-diméthylphénol, le 2-tcrt-butylphénol ; - les amides et en particulier les amides cycliques, comportant notamment de 3 à 50 atomes de carbone, telles que le caprolactamc, le méthylacétarnide, les imides tels que le succinirnide et les succinimidcs substitués notamment par un ou deux radicaux alkyles en - les oximcs, notamment ceux en C2_5, tels que l'acétone-oxime, la méthyléthylcétoneoxime (MEKO), la méthylisopropylcétonc-oxi me, la 2-butanone oxi me, la méthylisobutylcétone-oxi me, la diisobutylcétone-oxime et la di isopropylcétonc-oxi nie; - les composés B-dicarbonyle, notamment les B-diesters, les B-dicétones et les B-ester cétones, tels que les malonates de dialkyle en C1_6, par exemple le malonate de diéthyle, les acétoacétates d'alkyle en C1_6, par exemple l'acétoacétatc d'éthyle ou r acetoacetate de tert-butyle, ou encore la 2,4-pentanedione ; - les pyrazolcs, en particulier le 3-méthylpyrazole et le 3,5-diméthylpyrazole, - les esters d'acide hydroxycinnamique et d'alcools en C, 6, - les triazolcs tels que le benzotriazolc, - les imidazolines telles que la 2-péhnylimidazolinc, la 2,4-di méthyl irnidazol inc et la 4-méthyli midazoli ne, - les tétrahydropyrimidincs et - les imidazolcs, tels que le 2-éthy1-4-méthylimidazole. [0073] Des exemples de réactifs de blocage sont par exemple donnés dans la publication Rolph et al. [1]. [0074] De préférence, l'agent de blocage est choisi parmi les alcools, en particulier les mo- noalcools, les oximes, notamment la méthyléthylcétone-oxime (MEKO) ou la 2-butanone-oxime et les amides cycliques, en particulier le caprolactame. [0075] La fonction isocyanate bloquée peut ainsi être plus particulièrement une fonction de type uréthane ou urée. Elle peut ainsi répondre à la formule (I) précitée, dans laquelle B représente : un radical -OR, avec R représentant groupement alkyle linéaire ou ramifié en C, à C6, en particulier en C, à C4 ; ou un radical -0-N=CR'R2, avec R' et R2 représentant, indépendamment l'un de l'autre, un atome d'hydrogène ou un groupe alkyle linéaire ou ramifié en C, à C6, de préférence des groupes alkyles en C, à C4 , ou un radical -NR'R" avec R' et R" formant ensemble avec l'atome d'azote qui les portent un groupe cyclique lactame. [0076] Les groupes lactames représentent des groupements de formule : [0077] [Chem.2] 0 avec n représentant 0, 1, 2 ou 3. 100781 Selon un mode de réalisation particulier, la molécule mise en oeuvre en étape (ii) du procédé de l'invention porte une unique fonction isocyanate bloquée, par exemple une fonction de type uréthane. [0079] Elle peut être obtenue par réaction entre un agent de blocage approprié et un composé comportant une fonction isocyanate libre. Des exemples de telles molécules sont donnés dans la suite du texte. [0080] Selon un autre mode de réalisation particulier, comme décrit dans la suite du texte, la molécule mise en oeuvre en étape (i i) du procédé de l'invention peut porter au moins deux fonctions isocyanates bloquées, en particulier deux ou trois fonctions isocyanates bloquées. De préférence, la molécule présente au moins deux fonctions isocyanate bloquées, notamment de type uréthane ou urée, distinctes, en particulier présentant des températures d'activation distinctes. [0081] Les molécules portant au moins deux fonctions isocyanate bloquées peuvent être obtenues par réaction entre un ou plusieurs agents de blocage appropriés et un composé comportant au moins deux fonctions isocyanate, en particulier comprenant deux ou trois fonctions isocyanate. [0082] Des composés comportant au moins deux fonctions isocyanate libres ont déjà été décrits dans la littérature, par exemple dans la publication Delebeck et aL [2]. [0083] Il peut s'agir plus particulièrement de diisocyanates ou de polyisocyanates de faible niasse moléculaire, ou bien d'oligomères ou de polymères synthétiques de toute nature chimique, obtenus par polyaddition, polycondensation et/ou greffage, ou de polymères d'origine naturelle, éventuellement modifiés chimiquement, portant deux ou plus de deux fonctions isocyanate, soit aux extrémités de chaîne soit sur des groupes latéraux. [0084] De préférence, le composé porteur d'au moins deux fonctions isocyanate libres est choisi parmi les composés diisocyanates et triisocyanates. [0085] Les composés diisocyanates et triisocyanates peuvent être plus particulièrement choisis panni : - les diisocyanates aliphatiques, cycloaliphatiques et/ou aromatiques. Par exemple, à titre de composé diisocyanate aliphatique, peuvent être cités l'hexaméthylènediisocyanate (HDI), l'isophoronediisocyanate (IPDI), le bis(4-isocyanatocyclohexyl)méthane (« MDI hydrogéné », le xylylène dii- socyanate hydrogéné (H6XDI) et le m-tétraméthylxylylène diisocyanate (TMXDI). 11 A titre de composé diisocyanates aromatiques, peuvent être cités le toluène diisocyanate (TM), le diphénylméthane diisocyanate (MDI), le xylylène diisocyanate (XDI) et le paraphénylène diisocyanate (PPDI). - les triisocyanates aliphatiques, cycloalipahtiques et/ou aromatiques, tels que : - les triisocyanates obtenus par réaction entre un triol et un excès de diisocyanate, notamment ceux de formule [Chem 3] CH3CH2-C -0-C-NH-R E-NC,0 3 o - les isocyanatobiurcts de formule : [Chem 4] (IH) o OCN-R H-C-N-C-NH-R t-NCO Il I R' NCO - les isocyanurates de formule : [Chem 5] (W) R' NCO dans lesquelles R' représentent, indépendamment les uns des autres, un radical hydrocarboné linéaire, ramifié ou cyclique, comportant de 2 à 30 atomes de carbone, en particulier un alkylène comportant de 4 à 6 atomes de carbone. [0086] De préférence, la molécule mise en oeuvre en étape (ii) est obtenue à partir d'un composé choisi parmi les diisocyanates aliphatiques ou aromatiques tels que décrits précédemment, par exemple le HDI, et les isocyanatobiurets de formule (III) tels que décrits précédemment. [0087] Selon une variante de réalisation, la molécule mise en oeuvre en étape (ii) est porteuse de deux fonctions isocyanates bloquées, en particulier de deux fonctions de type uréthane. Elle est obtenue de préférence à partir de l'hexaméthylène diisocyanate (HDI). 12 [0088] Selon une autre variante de réalisation, la molécule mise en oeuvre en étape (ii) est porteuse de trois fonctions isocyanatcs bloquées, en particulier de trois fonctions uréthane. Elle est obtenue de préférence à partir d'un isocyanatobiurct tel que décrit précédemment, par exemple le 1,3,5-tris(6-isocyanatohexyl)biuret. [0089] La molécule porteuse d'au moins une fonction isocyanate bloquée, de préférence de deux ou trois fonctions isocyanatc bloquées, notamment de fonctions uréthanes, peut être disponible dans le commerce. [0090] Alternativement, elle peut être obtenue, préalablement à la mise en oeuvre du procédé de l'invention, par réaction entre un composé comportant au moins une fonction isocyanate, en particulier comprenant deux ou trois fonctions isocyanate, et un ou plusieurs agents de blocage appropriés. [0091] Le procédé de l'invention, opéré en milieu fluide supercritique, de préférence en milieu CO, supercritique, peut comprendre plus particulièrement les étapes suivantes : - placer le substrat à fonctionnaliscr dans le réacteur (autoclave) ; - charger le réacteur en fluide supercritique ; Par exemple, le réacteur peut être chargé en dioxyde de carbone liquide, puis du dioxyde de carbone à l'état supercritique est généré en portant le réacteur à une température dc 32 °C et à une pression dc 70 bar. Alternativement, dans le cas d'un réacteur industriel, du CO2 à l'état supercritique peut être directement introduit dans le réacteur. - introduire la ou lesdites molécules organiques porteuses d'au moins une fonction isocyanate bloquée, de préférence véhiculée dans le fluide supercritique, en particulier dans le CO2 supercritique, à une température strictement inférieure à la température d'activation de ladite fonction isocyanate bloquée ; - augmenter la température du réacteur, pour atteindre une valeur supérieure ou égale à la température d'activation (ou déblocage) de ladite fonction isocyanate bloquée ; le réacteur étant maintenu au cours de ces étapes dans des conditions de pression et de température dans le domaine supercritique du fluide mis en oeuvre, notamment dans le domaine supercritique du dioxyde de carbone. [0092] 111 appartient bien entendu à l'homme du métier d'ajuster la quantité en molécules mises en oeuvre selon l'invention, notamment au regard de la surface du substrat à fonctionnaliser et du taux de greffage souhaité. [0093] Le taux de greffage de ladite molécule à la surface du substrat dépend notamment de l'encombrement stérique lié à la molécule greffée, qui empêche le greffage d'autres molécules. [0094] Typiquement, de 5 à 50 %, en particulier de 5 à 25 %, plus particulièrement de 6 à 20 %, des fonctions à hydrogène labile, par exemple des fonctions hydroxyle, présentes à la surface du substrat, peuvent être greffées par ladite molécule. 13 [0095] L'homme du métier est à même de mettre en oeuvre un chauffage à une température suffisante pour permettre l'activation d'au moins une fonction isocyanate bloquée portée par la molécule. Le chauffage est ainsi opéré en étape (iii) à une température supérieure ou égale à la température d'activation de ladite fonction isocyanate bloquée. [0096] Le chauffage en étape (i i i) peut être opéré à une température comprise entre 75 °C et 120 °C, en particulier entre 80 nC et 100 'C. [0097] Il est entendu que les températures mises en oeuvre selon le procédé de l'invention ne doivent pas venir dégrader le substrat. [0098] De manière avantageuse, il est possible d'abaisser la température d'activation d'une fonction isocyanate bloquée donnée, par addition d'un catalyseur approprié. [0099] Ainsi, selon une variante de réalisation, le procédé de l'invention peut comprendre l'addition, en sus d'au moins ladite molécule porteuse d'au moins une fonction isocyanate bloquée, d'un ou plusieurs catalyseurs. [0100] Ces catalyseurs sont plus particulièrement aptes à activer la réactivité des fonctions de type hydroxyle et amine secondaire. [0101] De tels catalyseurs peuvent être plus particulièrement choisis parmi les amines tertiaires tel que le 1,4-diazabicyclo[2,2,2]octane (DABC0), le 1-azabicyclo[2.2.2]octane (quinuclidine), le 1,8-Diazabicyclo[5.4.0]undec-7-ène (DBU, CAS :6674-22-2), le 1,5-diazabicyclo[4.3.0]non-5-ène (DBN, CAS : 3001-72-7), le 3,3,6,9,9-pentaméthy1-2,10-diazabicyclo[4,4,0]déc-1-enc, le chlorure d'étain, les composés organométalliques tels que les acétonylacétates métalliques, les composés organométalliques de l'étain, l'hexanoate de calcium, le 2-éthylhexanoate de calcium, l'octanoate de calcium et le linoléate de calcium, le dilaurate de dibutylétain (DBTDL, CAS : 75-58-7), le tris(2-éthylhexanoate) de bismuth et le bis(2-éthylhexanoate) de zinc, les sulfonimides, tel que le bis(tritluorométhane)sulfonimide (TFMI, CAS : 82113-65-3), les acides sulfoniques, tel que l'acide ti-ifluorométhanesulfonique (acide tritlique), l'acide p-toluène sulfonique (PTSA, CAS: 104-15-4) et l'acide méthanesulfonique (MSA, CAS: 75-75-2), les dérivés phosphatés, tel que le diphénylphosphate (DPP, CAS : 838-85-7). [0102] De préférence le catalyseur est choisi parmi le 1,4-diazabicyclo[2,2,2]octane (DABCO), le 1,8-diazabicyclo[5.4.0]undec-7-ène (DBU), le 1,5-diazabicyclo[4.3.0]non -5-ène (DBN), le dilaurate de dibutylétain (DBTDL), le bis(tritluorométhane), l'acide tritlique, l'acide p-toluène sulfonique (PTSA), l'acide méthanesulfonique (MSA) et le diphénylphosphate (DPP). [0103] Le ou lesdits catalyseurs peuvent être mis en oeuvre à raison de 0,1 % à 5 % massique, de préférence de 0,5 % à 1 % massique, par rapport à la masse de la ou desdites molécules porteuses d'au moins une fonction isocyanate bloquée. [0104] Le fluide supercritique permettant avantageusement d'éliminer aisément les sous- 14 produits et produits qui n'ont pas réagi, il est possible d'ajouter le catalyseur dans des quantités importantes, avantageusement en une quantité supérieure ou égale à 0,5 % massique, par rapport à la masse de la ou desdites molécules porteuses d'au moins une fonction isocyanate bloquée. [0105] L'agent de blocage, BH, libéré lors de l'activation en étape (iii) de ladite fonction isocyanate, peut être éliminé du réacteur. Il peut être avantageusement recyclé, par exemple pour servir d'agent de blocage pour la préparation d'une molécule à fonctions isocyanates bloquées mise en oeuvre dans un procédé selon l'invention. [0106] A l'issue de l'étape (iii) du procédé de l'invention, le substrat est pourvu en surface de ladite molécule, greffée de manière covalente à la surface du substrat, en particulier par l'intermédiaire d'une liaison covalente de type uréthane (-NH-C(0)0-), dans le cas où les fonctions à hydrogène labile du substrat sont des fonctions hydroxyles. [0107] Le substrat ainsi fonctionnalisé en surface peut être récupéré à l'issue de l'étape (iii), le cas échéant après une ou plusieurs étape(s) de lavage dans le fluide supercritique, en particulier dans le CO, supercritique, puis dépressurisation du réacteur. [0108] Le lavage peut être opéré par exemple en faisant circuler le fluide supercritique dans le réacteur. [0109] L'étape qui consiste à dépressuriser le réacteur consiste plus précisément à dé- pressuriser jusqu'à la pression atmosphérique et à évacuer le dioxyde de carbone, de préférence sous forme de gaz. Elle est avantageusement réalisée à une température qui permet d'assurer la transition de phase CO2 supercritique vers CO2 gaz, en évitant la phase liquide du CO, Cette étape est donc avantageusement réalisée à une température comprise entre 45 et 85°C. [0110] Alternativement, comme détaillé dans la suite du texte, le procédé de l'invention peut comprendre, ultérieurement au greffage de ladite molécule à la surface du substrat, une ou plusieurs étapes subséquentes, destinées à modifier les autres fonctions isocyanates bloquées éventuellement présentes au niveau de la molécule greffée. VARIANTES DE FONCTIONNALISATION [0111] Comme évoqué précédemment, la molécule mise en oeuvre en étape (ii) du procédé de l'invention peut porter, outre une ou plusieurs fonctions isocyanates bloquées, au moins un groupe d'intérêt, dont on veut tirer profit ultérieurement au greffage de ladite molécule à la surface du substrat. [0112] Selon une variante de réalisation, la molécule peut porter une ou plusieurs fonctions isocyanates bloquées, de préférence une unique fonction isocyanate bloquée, et au moins un groupement à insaturation(s) éthylénique(s) polymérisable par voie radicalaire, de préférence un unique groupement à insaturation(s) éthylénique(s) polymérisable par voie radicalaire. [0113] On entend par « groupement à insaturation(s) éthylénique(s) », un radical contemmt au moins une fonction insaturée éthylénique polymérisable. [0114] Le groupement à insaturation(s) éthylénique(s) peut être choisi par exemple parmi des groupements acrylatc, méthacrylate, allylique et vinylique, de préférence parmi des groupements (méth)acrylates. [0115] De telles molécules porteuses d'une fonction isocyanate bloquée et d'un groupement à insaturation(s) éthylénique(s) peuvent être obtenues par réaction entre un composé porteur d'une fonction isocyanate et d'un groupement à insaturation(s) éthylénique(s), de préférence une fonction (méth)acrylate, avec un agent de blocage approprié, par exemple de type oxi me. [0116] A titre d'exemple, on peut citer les uréthanes issus de la réaction d'une oxi me, par exemple la 2-butanone oxi me avec le 2-isocyanatoéthyl méthacrylate ou le 3-isopropényl-ct,a-diméthylbenzylisocyanate. [0117] A l'issue du greffage de ladite molécule en étape (iii), la surface fonctionnalisée du substrat présente ainsi des groupements à insaturation(s) éthylénique(s), greffés de manière covalente à la surface du substrat et accessibles pour une polymérisation par voie radicalaire. [0118] Ainsi, dans le cadre de cette variante de réalisation, le procédé peut comprendre, ulté- rieurement au greffage de ladite molécule à la surface du substrat, une étape de polymérisation radicalaire, activée chimiquement ou par irradiation, à partir de monomères polymérisables par voie radicalaire, en particulier de monomères à insaturation(s) éthylénique(s), par exemple des monomères di(méth)acrylates. [0119] Avantageusement, la polymérisation radicalaire peut être opérée en milieu CO2 su- percritique, en particulier au sein du réacteur ayant servi à la fonctionnalisation du substrat, sans retirer le substrat fonctionnalisé du réacteur. [0120] La polymérisation radicalaire peut être activée en présence d'un initiateur de radicaux libres, par exemple de type azo ou peroxo, tel que l'azo-bis-isobutyronitrile (AIBN). [0121] Selon une autre variante de réalisation, la molécule mise oeuvre selon l'invention peut porter au moins deux fonctions isocyanates bloquées, de préférence deux ou trois fonctions isocyanates bloquées, ladite molécule étant plus particulièrement dérivée d'un composé diisocyanate ou triisocyanate tel que décrit précédemment. [0122] De manière avantageuse, ladite molécule peut porter aux moins deux fonctions iso- cyanates bloquées distinctes, de préférence de type uréthane et/ou urée. En particulier, la molécule mise en oeuvre selon l'invention peut porter, outre une première fonction isocyanate bloquée, par exemple de type uréthane ou urée, apte à être activée par chauffage en étape (iii), une ou plusieurs fonctions isocyanates bloquées, par exemple de type m-éthane ou urée, distincte(s) de ladite première fonction isocyanate bloquée, non activable(s) dans les conditions du chauffage mises en oeuvre en étape 16 [0123] En d'autres termes, la molécule mise en oeuvre en étape (ii) du procédé de l'invention peut porter : - une première fonction isocyanate bloquée, de préférence une fonction urée ou uréthane, notée FI, présentant une température d'activation donnée Tl ; et - au moins une, en particulier une ou deux fonction(s) isocyanate(s) bloquée(s), distinctes de ladite première fonction isocyanate bloquée, de préférence de type uréthane ou urée, notée(s) F2, non activable(s) dans les conditions du chauffage mises en oeuvre en étape (iii) pour débloquer ladite fonction Fi, en particulier non activable(s) à une température Tl. [0124] La ou lesdites fonctions isocyanates bloquées F2 peuvent être thermolabiles ou non. Dans le cas où la ou lesdites fonctions isocyanates bloquées F2 sont thermolabiles, elles sont susceptibles d'être activées par chauffage à une température supérieure ou égale à une température d'activation T2, T2 étant strictement supérieure à Tl. [0125] La différence de réactivité, autrement dit les températures d'activation, des fonctions isocyanates bloquées peut être contrôlée via la mise en oeuvre d'agents de blocage de différentes natures. [0126] Ainsi, une molécule comportant au moins deux fonctions isocyanates bloquées distinctes. FI et F2, peut être obtenue par réaction entre un composé comportant au moins deux fonctions isocyanate, de préférence deux ou trois fonctions isocyanate, en particulier un composé diisocyanate ou tri isocyanate tel que décrit précédemment, et au moins deux agents de blocage distincts BH tels que définis précédemment. [0127] Le chauffage en étape (iii) est avantageusement opéré à une température supérieure ou égale à Tl et, dans le cas où la ou les fonctions F2 sont thermolabiles, strictement inférieure à T2, pour provoquer le déblocage de ladite fonction isocyanate bloquée FI et le greffage covalent de ladite molécule par réaction de ladite fonction isocyanate avec une fonction à hydrogène labile en surface du substrat. [0128] De manière avantageuse, le substrat à l'issue de l'étape (iii) peut être ainsi fonc- tionnalisé en surface par un ou plusieurs fonctions isocyanates bloquées, par exemple de type m-éthane, liées de manière covalente au substrat, par l'intermédiaire de la liaison covalente, par exemple de type uréthane, formée à l'issue de la réaction entre une fonction isocyanate, issue de la fonction isocyanate bloquée FI, et une fonction à hydrogène labile portée par le substrat, sans débloquer la ou lesdites fonctions isocyanates bloquées F2. [0129] La ou les fonctions isocyanates bloquées, présentes en surface du substrat obtenu à l'issue de l'étape (iii), peuvent comporter un groupe d'intérêt, ou être ultérieurement activées et transformées via leur interaction avec un composé porteur d'une fonction à hydrogène labile, en groupes d'intérêt, de manière à obtenir la fonctionnalisation souhaitée en surface du substrat. 17 [0130] De manière avantageuse, la mise en oeuvre d'une molécule comportant au moins deux fonctions isocyanates bloquées, de préférence de type uréthane ou urée, F2, non activées à l'issue du greffage en étape (iii) de ladite molécule en surface du substrat, permet d'accroître le taux de greffage (taux de recouvrement) de la surface du substrat, autrement dit la quantité de greffage en groupes d'intérêt par site disponible à la surface du substrat. [0131] Selon une première variante de réalisation, comme illustré en exemple 2, la ou lesdites fonctions isocyanates bloquées, F2, par exemple de type uréthane ou urée, non activables dans les conditions de chauffage mises en oeuvre en étape (iii), comportent au moins un groupe d'intérêt R. La fonction isocyanate bloquée peut être par exemple de formule -NH-C(=0)-B, avec B étant tel que défini précédemment, B étant porteur d'au moins un groupe d'intérêt Rr. [0132] Dans le cadre de cette variante de réalisation, la ou lesdites fonctions isocyanates bloquées F2 sont de préférence des fonctions non thermolabiles, autrement dit ne pouvant pas générer de fonctions isocyanates par chauffage dans le domaine de stabilité thermique du substrat à fonctionnaliser. [0133] Dans le cas où la ou lesdites fonctions isocyanates bloquées F2 sont thermolabiles, elles présentent une température d'activation, T2, strictement supérieure à Ti. [0134] De préférence, la différence entre les températures d'activation respectives desdits fonctions isocyanates bloquées FI et F2, T2-T1, est d'au moins 20 °C, de préférence de 30 °C à 60 °C. Un tel écart permet d'éviter tout risque d'activation de la ou desdites fonctions isocyanates bloquées F2 lors du greffage en étape (iii) de la molécule. [0135] A l'issue de l'étape (iii), la surface du substrat présente ainsi avantageusement des groupes d'intérêt, greffés de manière covalente, par l'intermédiaire de la molécule, à la surface du substrat. [0136] Le substrat dont la surface est fonctionnalisée par les groupes d'intérêt Rf peut être récupéré dans une étape (iv) ultérieure à l'étape (iii), le cas échéant après une ou plusieurs étapes de lavage dans le fluide supercritique, comme décrit précédemment. [0137] Selon une variante de réalisation, ladite molécule mise en oeuvre en étape (ii) du procédé de l'invention porte, outre une première fonction isocyanate bloquée, de préférence une fonction uréthane, notée Fi, susceptible d'être activée par chauffage à une température supérieure ou égale à une température donnée, dite température d'activation, notée Ti, au moins une, en particulier une ou deux fonction(s) isocyanate(s) bloquée(s), de préférence de type uréthane, notée(s) F2, susceptible(s) d'être activée(s) par chauffage à une température supérieure ou égale à une température d'activation T2, T2 étant strictement supérieure à T I. [0138] Comme décrit précédemment, la différence entre les températures d'activation res- pectives desdits fonctions isocyanates bloquées FI et F2, T2-T1, est de préférence d'au 18 moins 30°C, de préférence de 40 °C à 60 'C. La ou les fonctions isocyanates bloquées, F2, en particulier de type uréthane, peuvent être ultérieurement activées, pour obtenir le greffage par les groupes d'intérêt souhaités. [0139] Dans le cadre de cette variante, le procédé de l'invention peut comprendre au moins les étapes suivantes : (i) disposer d'un substrat présentant en surface des fonctions à hydrogène labile ; (ii) mettre en présence, dans un fluide supercritique, en particulier dans le CO2 supercritique, ledit substrat avec au moins une molécule organique, porteuse d'une fonction isocyanate bloquée, fi, susceptible d'être activée par chauffage à une température supérieure ou égale à Ti, et d'au moins une fonction isocyanate bloquée, F2, susceptible d'être activée par chauffage à une température supérieure ou égale à T2, T2 étant strictement supérieure à Tl ; (iii) soumettre l'ensemble à une température supérieure ou égale à Tl et strictement inférieure à T2, pour provoquer le déblocage de ladite fonction isocyanate bloquée FI et le greffage covalent de ladite molécule par réaction de ladite fonction isocyanate avec une fonction à hydrogène labile en surface du substrat ; (iv') soumettre le substrat obtenu à l'issue de l'étape (iii) à une température supérieure ou égale à T2, pour provoquer le déblocage de la ou desdites fonctions isocyanates bloquées F2; (v') mettre en présence, dans ledit fluide à l'état supercritique, en particulier dans le CO2 supercritique, ledit substrat obtenu à l'issue de l'étape (iv') présentant des fonctions isocyanates libres en surface, avec au moins un composé porteur d'au moins une fonction à hydrogène labile, dans des conditions propices à l'interaction entre la fonction à hydrogène labile portée par ledit composé et une fonction isocyanate en surface du substrat ; et (vi') récupérer ledit substrat. [0140] De manière avantageuse, l'ensemble des étapes (i) à (v') du procédé peut être réalisé au sein du même réacteur dans un fluide supercritique, en particulier dans le CO2 supercritique. [0141] Une telle variante est par exemple illustrée dans les exemples 1 et 3 qui suivent. [0142] Le composé porteur d'au moins une fonction à hydrogène labile peut être de diverses natures, pour autant qu'il présente une fonction à hydrogène labile, apte à interagir avec une fonction isocyanate libre de surface. Il peut être par exemple choisi parmi les amines primaires et secondaires, les alcools, les silanols (aliphatiques, aromatiques, fluorés ou pertluorés), les acides carboxyliques et de petits oligomères portant ces fonctions, et une molécule d'eau. [0143] En particulier, le composé porteur d'au moins une fonction à hydrogène labile est de l'eau, apte à interagir avec les fonctions isocyanates pour former des fonctions amines 19 greffées de manière covalente à la surface du substrat. [0144] Selon un mode de réalisation particulier, le composé porteur d'au moins une fonction à hydrogène labile peut porter en outre au moins un groupe d'intérêt, Rr. La réaction en étape (v') entre ledit composé et lesdites fonctions isocyanates libres greffées en surface du substrat à l'issue de l'étape (iv') conduit ainsi avantageusement au greffage covalent des groupes d'intérêt Rf en surface du substrat. [0145] Alternativement, les fonctions isocyanates activées F2 peuvent être transformées en groupes d'intérêt. A titre d'exemple, la réaction entre une fonction isocyanate active avec une molécule d'eau résulte en la formation d'une fonction amine, greffée de manière covalente à la surface du substrat par l'intermédiaire de ladite molécule greffée. [0146] Un tel substrat, fonctionnalisé en surface par des fonctions amines, peut trouver des applications intéressantes, par exemple pour le piégeage de composés organiques volatils (COV) de type aldéhyde, par exemple du formaldéhyde ou de l'acétaldéhyde. [0147] L'homme du métier est à même d'ajuster les conditions opératoires pour la mise en oeuvre en étape (v') de la réaction entre une fonction isocyanate libre en surface du substrat et une fonction à hydrogène labile. En particulier, la réaction peut être opérée en présence d'un ou plusieurs catalyseurs, comme par exemple le DABCO, pour la réaction entre une fonction hydroxyle et une fonction isocyanate. [0148] L'invention va maintenant être décrite au moyen des exemples suivants, donnés bien entendu à titre illustratif et non limitatif de l'invention. Exemple 1 [0149] Fonctionnalisation avec un composé diisocyanate aliphatique porteur de deux fonctions présentant des températures d'activation distinctes [0150] Préparation du composé porteur de deux fonctions isocyanate bloquées [0151] Le composé porteur de deux fonctions isocyanate bloquées est obtenu par réaction entre l'hexaméthylène diisocyanate (HDI), porteur de deux fonctions isocyanates libres, et deux agents de blocage distincts, la 2-butanone-oxime (représenté RIOH) et le caprolactame (représenté R'R"N-H). [0152] La réaction entre les fonctions isocyanates et les agents de blocage est opérée en présence d'un catalyseur, tel que le DABCO. [0153] La réaction de blocage des deux fonctions isocyanates du HDI est représentée sché- matiquement en figure 1. [0154] Les fonctions isocyanates bloquées -NH-C(=0)NR'R" et -NH-C(=0)0-R1, présentant des températures d'activation (de déblocage) respectivement de 90 °C (Ti) et 120 °C (T2). [0155] Fonctionnalisation en surface [0156] Les différentes étapes mises en oeuvre pour la fonctionnalisation du substrat sont re- présentées schématiquement en figure 2. [0157] Eflipe I [0158] Le substrat, présentant en surface des fonctions à hydrogène labile (par exemple, comprenant des fibres de cellulose et/ou fibres de verres), est introduit dans un réacteur approprié pour travailler avec du CO, à l'état supercritique, de volume 1 litre. [0159] Le réacteur est fermé, chargé avec du CO, liquide, puis chauffé à 80°C pour passer dans le domaine supercritique du CO, (80°C ; 300 bar). [0160] Alternativement, le réacteur peut être un réacteur industriel chargé directement par du CO, à l'état supercritique. [0161] Le composé dérivé du HDI, porteur de deux fonctions isocyanates bloquées, préparé comme décrit précédemment, est introduit dans le réacteur. [0162] La température est élevée à une valeur de 100 °C, permettant l'activation des fonctions isocyanates bloquées -NH-C(=0)NR'R".et l'interaction des fonctions isocyanates ainsi formées avec les fonctions hydroxyles de surface. [0163] Dans un réacteur industriel, les molécules n'ayant pas réagi et les sous-produits de la réaction (caprolactame) peuvent être transportées dans le CO, supercritique, et éventuellement récupérées, par exemple au niveau d'un séparateur, et recyclées, par exemple pour servir d'agent de blocage pour la préparation de composé à fonctions isocyanates bloquées. [0164] A l'issue de ce traitement, le substrat présente en surface des fonctions isocyanates bloquées -NH-C(=0)0-R1, n'ayant pas été activées, greffées de manière covalente à la surface du substrat par l'intermédiaire de fonctions uréthane formées par réaction entre les hydroxyles de surface et les fonctions isocyanates activées issues du déblocage des fonctions -NH-C(=0)NR'12- [0165] Etape 2 [0166] La température du réacteur est ensuite portée à une valeur de 120 °C, pour permettre l'activation des fonctions isocyanates bloquées -NH-C(=0)0-R1. [0167] Etape 3 [0168] Les fonctions isocyanates activées peuvent servir au greffage du groupement R3, avec R3 représentant un groupe d'intérêt (par exemple un molécule à haute valeur ajoutée), en introduisant dans le réacteur dans le Ca supercritique , un mélange de R3-0H, R3 - NH2 et R3-COOH et de catalyseur (DABCO), comme représenté en figure 2. Exemple 2 [0169] Fonctionnalisation avec un composé triuréthane aliphatique porteur d'une unique fonction uréthane labile [0170] Préparation du composé n'uréthane porteur d'une unique fonction uréthane labile [0171] Le composé porteur de trois fonctions isocyanate bloquées (fonction uréthane) est obtenu par réaction entre le 1,3,5-tris-6-(isocyanatohexyl)biuret, Rr-OH (Rr étant le 21 groupe fonctionnel (l'intérêt, et le MEKO (Méthyléthyl cétone oxime, C1-15 C(NOH)CH3, clans des proportions ajustées pour obtenir un composé porteur de deux fonctions uréthane -NHC(0)0Rf non labiles et d'une fonction uréthane labile - NHC(0)0-N=C(CH3)C1-12CH3, comme représenté schématiquement en figure 3. [0172] Fonctionnalisation en surface du substrat [0173] La fonctionnalisation du substrat par le composé triuréthane est opérée dans des conditions similaires à celles de l'exemple 1, dans un réacteur chargé avec du CO, à l'état supercritique. [0174] Le composé porteur d'une unique fonction uréthane labile est introduit dans le réacteur. [0175] La température est élevée à une valeur T1 de 100 nC, permettant l'activation de la fonction isocyanate bloquée -NHC(0)0-N=C(013)CH2CH3, et l'interaction de la fonction isocyanate ainsi libérée avec les fonctions hydroxyles de surface, pour former une liaison covalente uréthane, comme représenté schématiquement en figure 3. [0176] A l'issue du greffage, chacun des sites de la surface du substrat (hydrogène labile) ayant réagi avec ledit composé triuréthane, est porteur de deux groupements fonctionnels d'intérêt Rf. [0177] La mise en oeuvre d'un composé porteur d'au moins trois, voire plus, fonctions iso- cyanates bloquées, dont une seule étant labile dans les conditions de greffage, permet avantageusement d'accroître le taux de greffage en groupements d'intérêt à la surface du substrat. Exemple 3 [0178] Fonctionnalisation avec un composé trifonctionnel aliphatique [0179] Préparation du composé trifonctionnel porteur de fonctions urée et uréthane labiles distinctes [0180] Le composé porteur de trois fonctions isocyanate bloquées (fonctions urée et uréthane) est obtenu par réaction entre le 1,3,5-tris-6-isocyanatohexyl)biuret, le MEKO (Méthyléthyl cétone oxime, C21-1,C(NOH)CHI et le caprolactame (Cell 'NO), dans des proportions ajustées pour obtenir un composé trifonctionnel porteur d'une fonction isocyanate bloquée de type -NHC(0)0-N=C(CH:)CH2CH3, et deux fonctions isocyanates bloquées de type -NHC(0)-NC6H10, comme représenté schématiquement en figure 4. [0181] Fonctionnalisation en surface du substrat [0182] Etape I [0183] La fonctionnalisation du substrat par le composé trifonctionnel est opérée dans des conditions similaires à celles de l'exemple 1, dans un réacteur chargé avec du CO2 à l'état supercritique. [0184] Le composé trifonctionnel est introduit dans le réacteur. 101851 La température est élevée à une valeur de 100°C (Ti). permettant l'activation de la fonction isocyanate bloquée -NHC(0)0-N=C(CH3)CH2CH3, et l'interaction de la fonction isocyanate ainsi libérée avec les fonctions hydroxyles de surface, pour former une liaison covalente uréthane, comme représenté schématiquement en fleure 4. Les autres fonctions isocyanates bloquées (fonctions urée -NHC(0)-NC6F110) ne sont pas actives à une température de 100°C. [0186] Elape 2 [0187] La température du réacteur est ensuite portée à une valeur de 120°C (T2), pour permettre l'activation des fonctions isocyanatcs restantes (déblocage des fonctions bloquées avec le caprolactame). [0188] Celles-ci pourront le cas échéant être mises en oeuvre pour réagir avec d'autres molécules porteuses d'au moins une fonction à hydrogène labile. Liste des documents cités [0189] [1] Delcbcck et al.. Chemical revicws, 2013, 113, pp.80-118. [0190] 2j Rolph el al., Polymcr Chemistry, 2016,7, pp. 7351-7364. 23 [Revendication 1] [Revendication 2] [Revendication 3] [Revendication 4] [Revendication 5] REVENDICATIONSProcédé dc fonctionnalisation de la surface d'un substrat, opéré dans un milieu fluide supercritique, mettant cn oeuvre au moins les étapes consistant en : (i) disposer d'un substrat présentant en surface des fonctions à hydrogène labile ; (ii) mettre en présence, dans un fluide supercritique, en particulier dans le CO2 supercritique, ledit substrat avec au moins une molécule organique, porteuse d'au moins unc fonction isocyanate bloquée, susceptible d'être activée par chauffage ; et (iii) soumettre l'ensemble à une température suffisante pour provoquer le déblocage de ladite fonction isocyanate bloquée portée par la molécule, et le greffage covalent de ladite molécule par réaction de ladite fonction isocyanate avec une fonction à hydrogène labile en sulface du substrat. Procédé selon la revendication précédente, dans lequel les fonctions à hydrogène labile, portées par ledit substrat, sont choisies parmi des fonctions hydroxyle, amine primaire, amine secondaire et acide carboxylique, de préférence sont des fonctions hydroxyle. Procédé selon l'une quelconque des revendications précédentes, dans lequel ledit substrat est choisi parmi des matrices polymériques organiques, en particulier en fibres de cellulose, tel que le coton et le papier, en polyméthylméthacrylate, en éthylène-acétate de vinyle, en polyacétate de vinyle partiellement ou totalement hydrolysé, en polyamide(s) tel que le polyamide 6, le polyamide 6-6, le polyamide 11 et le polyamide 12 ; lesdites matrices incorporant éventuellement une ou plusieurs charges inorganiques, telles que des fibres ou billes de verre, de la silice, des argiles, l'hydroxyde d'aluminium, l'aluminium oxyhydroxyde et le talc ; et les substrats inorganiques, tels que des substrats en fibres de verre ou en silice. Procédé selon l'une quelconque des revendications précédentes, dans lequel ladite fonction isocyanate bloquée est de formule -NH-C(=0)-B, dans laquelle B représente un radical dérivé d'un agent de blocage BH choisi parmi les composés organiques comportant un ou plusieurs, de préférence un seul atome d'hydrogène labile. Procédé selon la revendication précédente, dans lequel ledit agent de blocage BH est choisi parmi les alcools, les phénols, les amides, en par- 24 [Revendication 6] [Revendication 7] [Revendication 8] [Revendication 9] [Revendication 10] ticulier les amides cycliques tel que le caprolactame, les oximes, par exemple la méthyléthylcétone-oxi me ou la 2-butanone oxi me, les composés B-dicarbonyle, les pyrazolcs, les esters d'acide hydroxycinnamique et d'alcools en C1_6; les triazoles, les imidazolincs, les tétrahydropyrimidines, et les imidazoles. Procédé selon l'une quelconque des revendications précédentes, dans lequel ladite fonction isocyanate bloquée est une fonction uréthane, en particulier de formule -NH-C(=0)-B, avec B représentant un radical -OR, avec R représentant groupement alkyle linéaire ou ramifié en C, à C6, en particulier en C2 à C4 ; ou un radical -0-N=CRIR2, avec R1 et R2 représentant, indépendamment l'un de l'autre, un atome d'hydrogène ou un groupe alkyle linéaire ou ramifié en C, à C6, de préférence des groupes alkyles en C, à C4, ou un radical -NR'R" avec R' et R" formant ensemble avec l'atome d'azote qui les portent un groupe cyclique lactame. Procédé selon l'une quelconque des revendications précédentes, dans lequel l'étape (iii) comprend un chauffage à une température comprise entre 75 °C et 120 °C, en particulier entre 80°C et 100 C. Procédé selon l'une quelconque des revendications précédentes, dans lequel ladite molécule porte, outre une fonction isocyanate bloquée, au moins un groupement à insaturation(s) éthylénique(s) polymérisable par voie radicalaire, par exemple choisi parmi des groupements (méth)acrylates, ledit procédé pouvant comprendre, ultérieurement à l'étape (iii), une étape de polymérisation radicalaire, activée chimiquement ou par irradiation, à partir de monomères polymérisables par voie radicalaire, en particulier de monomères à insaturation(s) éthylénique(s), par exemple des monomères di(méth)acrylates. Procédé selon l'une quelconque des revendications précédentes, dans lequel ladite molécule porte au moins deux fonctions isocyanates bloquées distinctes, de préférence au moins deux fonctions uréthane distinctes, ladite molécule étant plus particulièrement obtenue par réaction entre au moins deux agents de blocage distincts BH tels que définis selon l'une quelconque des revendications 4 à 6, et un composé comportant au moins deux fonctions isocyanate, de préférence comportant deux ou trois fonctions isocyanate. Procédé selon la revendication précédente, dans lequel ledit composé comportant au moins deux fonctions isocyanate est choisi parmi des composés diisocyanates et triisocyanates, en particulier parmi les diiso- 25 cyanates aliphatiques tels que l'hcxaméthylènediisocyanate, l'isophoronediisocyanate, le bis(4-isocyanatocyclohexyl)tnéthane H12MDT), le xylylène diisocyanatc hydrogéné et le intétraméthylxylylène di isocyanate ; les diisocyanates aromatiques tels que le toluène di isocyanate , le diphénylméthane di isocyanate , le xylylenc diisocyanate et le paraphénylène di isocyanate ; les triisocyanates aliphatiques, cycloaliphatiques et/ou aromatiques, tels que les isocyanatobiurcts de formule [Chcm 6] NCO 0 11 OCN-R'-NH-C-N-C-NH-R`--NCO I 0 R' [Revendication 11] [Revendication 12] dans laquelle R' représentent, indépendamment les uns des autres, un radical hydrocarboné linéaire, ramifié ou cyclique, comportant de 2 à 30 atomes de carbone. Procédé selon l'une quelconque des revendications précédentes, dans lequel ladite molécule mise en oeuvre en étape (ii) porte : - une première fonction isocyanate bloquée, de préférence une fonction urée ou uréthane, notée Fl, susceptible d'être activée par chauffage à une température supérieure ou égale à une température donnée, dite température d'activation, notée Ti ; et - au moins une, en particulier une ou deux fonction(s) isocyanate(s) bloquée(s), de préférence de type uréthane ou urée, notée(s) F2, éventuellement susceptible(s) d'être activée(s) à une température supérieure ou égale à une température d'activation T2, T2 étant strictement supérieure à Ti, ledit procédé comprenant en étape (iii) un chauffage à une température supérieure ou égale à Ti et, le cas échéant, strictement inférieure à T2, pour provoquer le déblocage de ladite fonction isocyanate bloquée Fl et le greffage covalent de ladite molécule par réaction de ladite fonction isocyanate avec une fonction à hydrogène labile en surface du substrat. Procédé selon la revendication précédente, dans lequel la ou lesdites fonction(s) isocyanate(s) bloquée(s) F2 sont des fonctions, de préférence non thermolabiles, porteuses d'au moins un groupe, noté Rf, ayant des propriétés d'intérêt, ledit procédé comprenant, ultérieurement à l'étape (iii), une étape (iv) consistant à récupérer ledit substrat dont la surface est fonctionnalisée par lesdits groupements Rf. 26 [Revendication 13] [Revendication 14] [Revendication 15] Procédé selon la revendication 11, dans lequel la ou lesdites fonction(s) isocyanate(s) bloquée(s) F2, de préférence de type uréthane, présentent une température d'activation T2 strictement supérieure à T1, ledit procédé comprenant, ultérieurement à l'étape (iii), au moins les étapes consistant en : (iv') soumettre le substrat obtenu à l'issue de l'étape (iii) à une température supérieure ou égale à T2, pour provoquer le déblocage de la ou desdites fonctions isocyanates bloquées F2; (V) mettre en présence, dans ledit fluide à l'état supercritique, en particulier dans le CO, supercritique, ledit substrat obtenu à l'issue de l'étape (iv') avec au moins un composé porteur d'au moins une fonction à hydrogène labile, dans des conditions propices à l'interaction entre la fonction à hydrogène labile porté par ledit composé et une fonction isocyanate en surface du substrat ; et ( \Ti') récupérer ledit substrat. Procédé selon la revendication 13, dans lequel la différence entre les températures d'activation respectives desdits fonctions isocyanates bloquées FI et F2, T2-T1, est d'au moins 20 °C, de préférence de 30 °C à 60°C. Procédé selon la revendication 13 ou 14, dans lequel ledit composé porteur d'au moins une fonction à hydrogène labile est de l'eau, apte à interagir avec les fonctions isocyanates pour former des fonctions amines greffées de manière covalente à la surface du substrat.